(57)【要約】【課題】  特別な薬品や危険性の高い薬品を使用することがなく、浮遊選鉱により容易に実施でき、黄鉄鉱を多く含む銅鉱石や銅精鉱などの含銅物から黄鉄鉱を分離して、銅品位の高い銅精鉱を得る方法を提供する。【解決手段】  黄鉄鉱を含有する含銅物を粉砕してスラリー化し、このスラリーに抑制剤、起泡剤、捕収剤を添加して、空気を吹き込む浮遊選鉱により黄鉄鉱を分離する際に、抑制剤として亜硫酸ナトリウムや二亜硫酸ナトリウム等の亜硫酸塩を含む化合物を用いる。また、スラリーのｐＨは８〜１２の範囲が好ましい。【選択図】      図１
2010229542.tif 000002
【特許請求の範囲】
【請求項１】
黄鉄鉱を含有する含銅物を粉砕してスラリー化し、このスラリーに抑制剤、起泡剤、捕収剤を添加して、空気を吹き込む浮遊選鉱により黄鉄鉱を分離する方法であって、スラリーに添加する抑制剤として亜硫酸塩を含む化合物を用いることを特徴とする含銅物からの黄鉄鉱の分離方法。
【請求項２】
前記亜硫酸塩を含む化合物が、亜硫酸ナトリウム及び二亜硫酸ナトリウムから選ばれた少なくとも１種であることを特徴とする、請求項１に記載の含銅物からの黄鉄鉱の分離方法。
【請求項３】
前記亜硫酸ナトリウムの添加量が含銅物１ｔに対し０.１〜７ｋｇの範囲であることを特徴とする、請求項２に記載の含銅物からの黄鉄鉱の分離方法。
【請求項４】
前記二亜硫酸ナトリウムの添加量が含銅物１ｔに対し０.１〜５ｋｇの範囲であることを特徴とする、請求項２に記載の含銅物からの黄鉄鉱の分離方法。
【請求項５】
前記浮遊選鉱に供するスラリーのｐＨを８〜１２の範囲に維持することを特徴とする、請求項１〜４のいずれかに記載の含銅物からの黄鉄鉱の分離方法。
【請求項６】
前記含銅物が銅鉱石又は銅精鉱であることを特徴とする、請求項１〜５のいずれかに記載の含銅物からの黄鉄鉱の分離方法。
【発明の詳細な説明】
【技術分野】
【０００１】
本発明は、黄鉄鉱を含有する銅鉱石などの含銅物から黄鉄鉱を分離し、銅品位の高い銅精鉱を得るための方法に関する。
【背景技術】
【０００２】
銅鉱石などの含銅物から銅を回収するには、各種の方法が知られている。例えば、含銅物の一つである硫化銅鉱石からの銅回収方法として、選鉱工程、乾式製錬工程、電解工程の各段階を経て銅を回収する方法がある。
【０００３】
この方法の選鉱工程では、鉱山で採掘された硫化銅鉱石を粉砕してスラリーとし、浮遊選鉱する。浮遊選鉱では、スラリーに抑制剤、起泡剤、捕収剤などで構成する浮選剤を添加し、空気を吹き込んで含銅鉱物を浮上させると共に、脈石などを沈降させて分離する。この浮遊選鉱で浮上した含銅鉱物（浮鉱）を回収して、銅品位３０％前後の銅精鉱を得る。
【０００４】
次の乾式製錬工程では、銅精鉱を自溶炉などの炉を用いて熔解し、転炉及び精製炉を経て銅品位９９％程度の粗銅が精製される。一方、銅精鉱に黄鉄鉱として含有される鉄成分は、自溶炉及び転炉で酸化されて鉄酸化物を形成し、スラグに分配される。また、銅精鉱に含有される硫黄は亜硫酸ガスとして分離され、回収されて硫酸の原料となる。また、銅精鉱の熔解に伴って発生したダストは、炉に繰り返される。
【０００５】
乾式製錬工程で得られた粗銅はアノードに鋳造され、電解工程に送られる。電解工程では、アノードを硫酸酸性溶液で満たした電解槽に装入し、銅やステンレスなどの薄板で作られたカソードとの間に通電して電解する。通電に伴ってアノードは溶解され、溶解された銅はカソード上に純度９９.９９％の電気銅として析出し、引揚げられて製品の電気銅となる。
【０００６】
近年では、このような銅鉱石からの銅回収における原料事情が変化し、銅鉱石に含まれる銅以外の成分が増加する傾向となっている。特に銅鉱石中の黄鉄鉱が年々増加するに伴って、黄銅鉱や班銅鉱など硫化銅鉱物の割合が低下し、銅鉱石の銅品位が低下する傾向となっている。
【０００７】
具体的に例示すると、従来は銅鉱石から得られる銅精鉱の銅品位は３０〜４０％程度であるのが一般的であったが、近年の黄鉄鉱が増加した銅鉱石を原料とする銅精鉱では２５％を下回る銅品位となる場合も珍しくない。その結果、同じ量の粗銅を生産しようとする場合、従来よりも多くの銅精鉱を処理しなければならず、設備容量の圧迫、処理コストの増大、生産効率の低下などの問題が顕著になってきた。
【０００８】
銅鉱石などの含銅物に含まれている黄鉄鉱を分離する方法としては、上記浮遊選鉱が一般的である。浮遊選鉱では、スラリーに浮選剤を添加すると共にｐＨをアルカリ側に、具体的にはｐＨ１０以上に調整し、黄鉄鉱がスラリー中で浮上することを抑制して脈石などと共に沈降させることにより、浮上する黄銅鉱と分離することができる。尚、スラリーのｐＨを調整するには、価格が安く且つ取り扱いが容易なことから、石灰石や消石灰などが好んで使われている。
【０００９】
浮遊選鉱において、スラリーのｐＨがアルカリ側で上昇すると黄鉄鉱などの浮上が抑制されるメカニズムは詳しくは分っていないが、一般には、水酸化物イオンの濃度が上昇することによって、陰イオンの形態である捕収剤が鉱物表面に付着し難くなるためであると考えられている。しかし、過度にｐＨを上昇させると、含銅物中の有価物である銅や金などの成分までもが浮上し難くなる。
【００１０】
このように、浮遊選鉱により含銅物に含有されている黄鉄鉱を分離する場合、黄鉄鉱の分離を高めるためｐＨを上昇させると、有価物の銅精鉱への分配、即ち銅精鉱の実収率を低下させるという問題がある。そこで、銅精鉱の実収率が低下しないように逆にｐＨを低下させると、今度は黄鉄鉱の浮上抑制が不十分となり、銅精鉱中の銅品位が充分に向上できないという問題を生じていた。
【００１１】
浮遊選鉱による黄鉄鉱などの硫化鉱物の分離に関連する技術として、特開平０２−５０４６０１号公報（特許文献１）には、硫化多金属鉱石の浮遊選鉱において、苛性化デンプンを添加して硫化鉄鉱物の浮上を抑制する方法が記載されている。この方法はフロス浮選による高価値金属の鉱物分離に関するものであるが、この方法を用いた場合の含銅鉱物と硫化鉄鉱物との分離性は良好ではない。
【００１２】
特表昭５９−５０１５３９号公報（特許文献２）には、多種類の金属硫化鉱物を含む鉱石の浮遊選鉱において、シアン化物を添加して亜鉛や鉄の硫化鉱物の浮上を抑制する方法が記載されている。しかし、シアン化物は毒性が強いため、取り扱い時の安全性や管理コスト等の点で問題がある。
【００１３】
特開昭５２−１５１６０３号公報（特許文献３）には、複雑硫化鉱の亜硫酸浮選において、晒粉、気体酸素、硫酸銅を方鉛鉱活性剤として添加し、閃亜鉛鉱と黄鉄鉱の浮上を抑制する方法が示されている。しかし、この方法では、上記薬剤の添加によって銅鉱物と黄鉄鉱との浮選実収率に差が生じておらず、銅鉱物と黄鉄鉱との分離に有効な方法であるとは言い難い。
【００１４】
また、米国特許第５８４６４０７号明細書（特許文献４）には、黄鉄鉱の抑制剤として、２−Ｓ  ｔｈｉｒｏｎｉｕｍ−ｅｔｈａｎｅ  ｓｕｌｆｏｎｅｔｅを使用する方法が示されている。更に、米国特許第５６９３６９２号明細書（特許文献５）には、黄鉄鉱を含む硫化鉄鉱物の抑制剤として、炭水化物ポリマー又はポリアクリル酸を使用する方法が示されている。しかし、これらの抑制剤は一般的なものではなく、入手が容易でないため、実操業の鉱山で多量に使用する場合には操業コストがかさむという問題がある。
【先行技術文献】
【特許文献】
【００１５】
【特許文献１】特開平０２−５０４６０１号公報
【特許文献２】特表昭５９−５０１５３９号公報
【特許文献３】特開昭５２−１５１６０３号公報
【特許文献４】米国特許第５８４６４０７号明細書
【特許文献５】米国特許第５６９３６９２号明細書
【発明の概要】
【発明が解決しようとする課題】
【００１６】
本発明は、上記した従来の問題点に鑑み、特別な薬品や危険性の高い薬品を使用することがなく、浮遊選鉱により容易に実施でき、黄鉄鉱を多く含む銅鉱石や銅精鉱などの含銅物から黄鉄鉱を分離して、銅品位の高い銅精鉱を得る方法を提供することを目的とする。
【課題を解決するための手段】
【００１７】
上記目的を達成するため、本発明が提供する含銅物からの黄鉄鉱の分離方法は、黄鉄鉱を含有する含銅物を粉砕してスラリー化し、このスラリーに抑制剤、起泡剤、捕収剤を添加して、空気を吹き込む浮遊選鉱により黄鉄鉱を分離する方法であって、スラリーに添加する抑制剤として亜硫酸塩を含む化合物を用いることを特徴とする。
【００１８】
上記本発明による含銅物からの黄鉄鉱の分離方法において、前記亜硫酸塩の添加量は、例えば亜硫酸ナトリウムを用いる場合には含銅物１ｔに対し０.１〜７ｋｇの範囲とすることが好ましく、例えば二亜硫酸ナトリウムを用いる場合には含銅物１ｔに対し０.１〜５ｋｇの範囲とすることが好ましい。また、前記浮遊選鉱に供するスラリーのｐＨは、８〜１２の範囲に維持することが好ましい。
【発明の効果】
【００１９】
本発明によれば、浮遊選鉱によって、特別な薬品や危険性の高い薬品を使用する必要がなく、黄鉄鉱を多く含む銅鉱石や銅精鉱などの含銅物から黄鉄鉱を分離し、銅品位の高い銅精鉱を得ることができる。従って、得られた高銅品位の銅精鉱を用いることにより、銅製錬工程の処理コストを低減すると共に、スラグの発生量を低下させることができる。
【００２０】
更に、本発明によれば、浮遊選鉱におけるスラリーのｐＨ範囲が弱アルカリ領域であっても、銅精鉱の実収率を低下させることなく、黄鉄鉱を効率的に分離することができる。その結果、ｐＨ調整に必要となるアルカリを節約することができるため、コスト的にも極めて有利である。
【図面の簡単な説明】
【００２１】
【図１】実施例で用いた本発明方法の一具体例を示すフロー図である。
【発明を実施するための形態】
【００２２】
本発明が原料とする含銅物については、その種類は特に制限されず、一般的には銅製錬に使用される黄銅鉱などの銅鉱石であり、特に最近の黄鉄鉱を多く含有する銅鉱石である。また、従来から行われている一般的な浮遊選鉱法を用いて得られた黄鉄鉱を多く含む銅精鉱にも適用することができ、黄鉄鉱を分離して更に銅品位の向上した銅精鉱を得ることができる。
【００２３】
含銅物中の黄鉄鉱の含有量についても、特に限定するものではない。尚、浮遊選鉱（以下、単に浮選とも称する）を行うには、黄鉄鉱が単体粒子で存在しなければ効果がないため、予め粉砕等の処理を行って黄鉄鉱の多くが単体分離されている状態とすることが望ましい。また、黄鉄鉱が銅鉱物と緻密に結合しているために良好な分離が得られない場合には、湿式ボールミルなどを用いて含銅物を適切な粒度に粉砕してから本発明を適用すればよい。
【００２４】
本発明においては、黄鉄鉱を含む含銅物を粉砕してスラリーとし、浮選剤を添加して浮遊選鉱する。浮選剤は起泡剤、捕収剤及び抑制剤で構成されるが、本発明では抑制剤として亜硫酸塩を含む化合物を用いて浮遊選鉱し、含銅物に含有されている黄鉄鉱の浮上を抑制して沈降させ、黄銅鉱や班銅鉱などを主体とする高銅品位銅精鉱を浮上させて回収する。
【００２５】
上記亜硫酸塩を含む化合物としては、亜硫酸ナトリウム（Ｎａ２ＳＯ３）及び二亜硫酸ナトリウム（Ｎａ２Ｓ２Ｏ５）を挙げることができ、いずれか片方を単独で又は両方を混合して用いることができる。尚、亜硫酸塩を含む化合物の抑制剤としての添加形態は特に限定されるものではなく、粉末又は溶液の何れの形態で添加してもかまわない。例えば亜硫酸ナトリウムあるいは二亜硫酸ナトリウムの水溶液など、亜硫酸イオン（ＳＯ３２−）を含有する水溶液（亜硫酸水とも称する）の形態で添加することもできる。
【００２６】
抑制剤としての添加する亜硫酸塩を含む化合物の添加量は、例えば、二亜硫酸ナトリウムの場合、浮選１回につき、含銅物１ｔ当たり０.１ｋg以下では効果が発揮されないため、０.１ｋｇ／ｔ以上の添加量が必要である。しかし、含銅物１ｔ当たり５ｋｇ以上を添加しても黄鉄鉱の更なる分離効果は期待できず、１０ｋｇ／ｔを超えると銅等の有価鉱物まで浮上が抑制されてしまうため実収率が低下する。従って、二亜硫酸ナトリウムの添加量は、浮選１回につき、含銅物１ｔ当たり０.１〜５ｋｇの範囲とすることが好ましい。
【００２７】
また、抑制剤が亜硫酸ナトリウムの場合には、浮選１回につき、含銅物１ｔ当たり０.１ｋg以下では効果が発揮されず、０.１ｋｇ／ｔ以上の添加量が必要である。しかし、含銅物１ｔ当たり７ｋｇ以上を添加しても黄鉄鉱の更なる分離効果は期待できず、１０ｋｇ／ｔを超えると銅等の有価鉱物までも浮上が抑制されるため実収率が低下する。従って、亜硫酸ナトリウムの添加量は、浮選１回につき、含銅物１ｔ当たり０.１〜７ｋｇの範囲とすることが好ましい。
【００２８】
浮遊選鉱に供する含銅物のスラリー（鉱液）のｐＨは８〜１２の範囲が好ましい。ｐＨが８未満では黄鉄鉱の抑制効果が不十分となり、ｐＨが１２を超えると黄鉄鉱から分離したい銅鉱物や金などの有価物までも浮上が抑制され、有価物の回収率が低下する恐れがある。また、充分な抑制効果を得るにはｐＨ９以上とすることが好ましく、ｐＨが１１以上を超えても黄鉄鉱の分離効果が更に促進されることはほとんどなくなるため、ｐＨ９〜１１の範囲が更に好ましい。
【００２９】
含銅鉱物の浮遊選鉱における従来のｐＨは１０を超える強アルカリ性の範囲であったが、本発明によれば上記のごとくスラリーのｐＨ範囲が弱アルカリ領域であっても、具体的にはｐＨ８以上１０以下の領域であっても、銅精鉱の実収率を低下させずに、黄鉄鉱を効率的に分離することができる。そのため、ｐＨ調整に必要なアルカリの量を従来に比べて節約することができ、コスト的にも極めて有利である。
【００３０】
本発明において浮遊選鉱の浮選剤中の抑制剤として亜硫酸塩を含む化合物を用いることにより、黄鉄鉱の浮上が抑制されて、浮上する黄銅鉱などと分離されるメカニズムの詳細については明らかではないが、含有される亜硫酸イオンが黄鉄鉱の表面に作用して、付着した捕収剤を脱着し、黄鉄鉱の表面を親水性化するためと考えられる。尚、本発明では従来よりも低い中性範囲に近いｐＨ領域で顕著な分離効果が得られるが、その理由については明らかではない。
【００３１】
浮遊選鉱で用いる浮選剤のうち起泡剤と捕収剤は、従来から通常使用されているものでよい。好ましい起泡剤としては、例えばＣｙｔｅｃ  Ｉｎｄｕｓｔｒｉｅｓ  Ｉｎｃ．製のＸ−９５（商品名）などがある。また、好ましい捕収剤としては、例えばＣｙｔｅｃ  Ｉｎｄｕｓｔｒｉｅｓ  Ｉｎｃ．製のＡＰ２０８（商品名）などがある。また、これら起泡剤と捕収剤の添加量は、予め少量のサンプルを用いた予備試験を行って決定するか、あるいは操業しながら適宜調整しつつ良好な分離が得られる量を選定すればよい。
【００３２】
また、本発明で使用する浮選機についても、特に限定されるものではなく、市販の機械撹拌式浮選機やカラム式浮選機を使用することができる。浮選時間は、銅精鉱中に含まれる黄鉄鉱の割合や目的とする分離度によって適正範囲が異なるため、上述の浮選剤の添加量と同様に予備試験で選定したり、あるいは操業しながら適宜調整したりすることが好ましい。
【００３３】
本発明によれば、１回又は複数回の浮遊選鉱を行うことにより、含銅物中に含まれている黄鉄鉱を沈鉱として分離し、高銅品位の銅精鉱を浮鉱として回収することができる。回収された高銅品位の銅精鉱は、乾式製錬工程に供給して従来と同様に処理し、製品として電気銅を得ることができる。従って、最近の黄鉄鉱を多く含む銅鉱石であっても、製錬工程でスラグ処理設備を増強するといった多大な投資を必要とせずに、高効率で銅を回収することができる。
【実施例】
【００３４】
以下の実施例及び比較例によって本発明を更に具体的に説明する。実施例及び比較例では、ペルー産の黄鉄鉱を多く含む銅精鉱を用い、図１に示す工程に従って３回の浮遊選鉱を行い、高銅品位精鉱を回収した。用いた銅精鉱の化学分析値と鉱物割合を下記表１に示した。尚、化学分析値はＩＣＰ発光分析法を用いて分析し、鉱物割合は顕微鏡観察によって求めた。
【００３５】
【表１】
2010229542.tif 000003
【００３６】
［実施例１］
上記表１に示す黄銅鉱を７０.３重量％含む銅精鉱を、ボールミルで８０％通過粒径が１５μｍになるように粉砕した後、粉砕物１００ｇに水４００ｍｌを加え、３分間撹拌してスラリー化した。このスラリーを、セル容量０.５リットルのアジテア型浮遊選鉱試験機に装入した。その後、抑制剤として亜硫酸ナトリウム（Ｎａ２ＳＯ３；試薬）を、銅精鉱１ｔ当たり０.５ｋｇに相当する０.０５ｇ添加した。尚、スラリーのｐＨは、消石灰を用いて１０.５に調整した。
【００３７】
次に、起泡剤として、米国のＣｙｔｅｃ  Ｉｎｄｕｓｔｒｉｅｓ  Ｉｎｃ．製のＸ−９５（商品名）を、銅精鉱１ｔ当たり４０gに相当する０.００４ｇ添加した。最後に、捕収剤として、米国のＣｙｔｅｃ  Ｉｎｄｕｓｔｒｉｅｓ  Ｉｎｃ．製のＡＰ２０８（商品名）を、銅精鉱１ｔ当たり３００gに相当する０.０３ｇを添加して、１０分間撹拌した。
【００３８】
その後、更に撹拌を継続しながら、図１に示すように、空気を２リットル／ｍｉｎの流量で吹き込んで８分間の浮遊選鉱１を行い、浮鉱１と沈鉱１とに分離した。浮鉱１は浮遊選鉱機に繰り返し、浮鉱１のスラリーに再び亜硫酸ナトリウムを銅精鉱１ｔ当たり０.２ｋgに相当する０.０２ｇ添加して３分間撹拌した。その後、空気を２リットル／ｍｉｎで吹き込みながら５分間の浮遊選鉱２を行い、浮鉱２と沈鉱２とを得た。更に浮鉱２について浮遊選鉱２と同じ浮選操作を繰り返す浮遊選鉱３により、浮鉱３と沈鉱３を得た。
【００３９】
上記３回の浮遊選鉱により、得られた沈鉱１〜沈鉱３を混合して一つにまとめて黄鉄鉱濃縮物とし、浮鉱３は高銅品位精鉱として、それぞれ分析した。尚、浮遊選鉱を３回繰り返し行ったのは黄鉄鉱の分離をより確実するためであるが、必要な繰り返し回数は対象とする含銅物の銅品位や黄鉄鉱含有量などによって異なるため、適宜予備試験を実施して決定すればよい。尚、実施例１の場合、４回以上浮遊選鉱を繰り返しても浮鉱と沈鉱の分離結果は大きく変わらなかった。
【００４０】
上記実施例１の浮遊選鉱を試料１として、浮遊選鉱１における分離成績、３回の浮遊選鉱で得られた高銅品位精鉱（浮鉱３）の銅と黄鉄鉱の品位及び銅分配率を評価し、その結果を浮遊選鉱条件と共に、下記表２に示した。尚、浮遊選鉱１における銅と黄鉄鉱の分離度は、下記数式１により評価した。銅と黄鉄鉱の分離度は、浮鉱１に含有される銅の分配率が高く且つ黄鉄鉱の分配率が低いほど高い値となり、本発明の目的に対し好ましい結果となる。
【００４１】
【数１】
2010229542.tif 000004
【００４２】
抑制剤として亜硫酸ナトリウムを浮遊選鉱１回当たり０.５ｋｇ／ｔ添加し且つｐＨを１０.５に調整した試料１の場合、浮遊選鉱１において銅の９８.８％を浮鉱１に分配させ、沈降１に分配された銅は１.２％であった。一方、浮鉱１に分配する黄鉄鉱は７８.９％に抑制され、沈鉱１には２１.１％の黄鉄鉱が分配され、このときの分離度は２１となった。更に、浮鉱１について浮遊選鉱２及び浮遊選鉱３を行った結果、得られた高銅品位精鉱の銅品位は３２.８％にまで上昇し、黄鉄鉱品位は８.５％まで低下した。また、このときの銅分配率は８６.４％であった。
【００４３】
尚、下記表１に示す銅精鉱中の銅品位は２６.６％であるが、上記実施例１による試料１の高銅品位精鉱では３２.８％まで上昇した。このことは、同じ量の銅を生産する場合には、乾式製錬法で処理しなければならない銅精鉱の量が８１％に減少することを意味しており、その減少分が処理コストの低下分となる。また、同じ量の銅を生産するとき発生するスラグの量も、銅精鉱の量の減少に応じて低下する。
【００４４】
［実施例２］
上記実施例１と同じ銅精鉱を用いると共に、抑制剤の亜硫酸塩として同じく亜硫酸ナトリウムを用いたが、下記表２の試料２〜３に示すように、浮遊選鉱１回当たりの亜硫酸ナトリウムの添加量を銅精鉱１トン当たり８.０ｋｇ（試料２）、１２.０ｋｇ（試料３）とした以外は、上記実施例１と同様に３回の浮遊選鉱を繰り返し、浮鉱３として高銅品位精鉱を得た。
【００４５】
これら浮遊選鉱の試料２と試料３について、浮遊選鉱１における分離成績、３回の浮遊選鉱で得られた高銅品位精鉱（浮鉱３）の銅と黄鉄鉱の品位及び銅分配率を上記実施例１と同様に評価して、その結果を遊選鉱条件と共に、下記表２に併せて示した。尚、浮遊選鉱１における銅と黄鉄鉱の分離度は、上記数式１により評価した。
【００４６】
下記表２の結果から分るように、亜硫酸ナトリウムの添加量が８.０〜１２.０ｋｇ／ｔで且つスラリーのｐＨが１０.５である試料２と試料３では、浮遊選鉱１における分離度は１９と１８であり、上記実施例１の試料１に比べて若干低下した。また、高品位銅精鉱（浮鉱３）における銅分配率は、試料２が８０.６％及び試料３が８０.０％であり、上記実施例１の試料１に比べ低下が認められた。
【００４７】
［実施例３］
上記実施例１と同じ銅精鉱を用いると共に、抑制剤の亜硫酸塩として二亜硫酸ナトリウム（Ｎａ２Ｓ２Ｏ５；試薬）を用い、その添加量を０.２ｋｇ／ｔとした以外は、上記実施例１と同様に３回の浮遊選鉱を繰り返し、浮鉱３として高銅品位精鉱を得た。
【００４８】
この浮遊選鉱を試料４として、浮遊選鉱１における分離成績、３回の浮遊選鉱で得られた高銅品位精鉱の銅と黄鉄鉱の品位及び銅分配率を評価し、その結果を浮遊選鉱条件と共に、下記表２に示した。尚、浮遊選鉱１における銅と黄鉄鉱の分離度は、上記数式１により評価した。
【００４９】
抑制剤として二亜硫酸ナトリウムを浮遊選鉱１回当たり０.２ｋｇ／ｔ添加し且つｐＨを１０.５に調整した上記試料４の場合、浮遊選鉱１において銅の９８.５％を浮鉱１に分配させ、沈降１に分配された銅は１.５％であった。一方、浮鉱１に分配する黄鉄鉱は７９.８％に抑制され、沈鉱１には２０.２％の黄鉄鉱が分配され、このときの分離度は１７となった。更に、高銅品位精鉱（浮鉱３）の銅品位は３３.５％に上昇し、黄鉄鉱品位は７.７％まで低下し、このときの銅分配率は８３.１％であった。
【００５０】
［実施例４］
上記実施例１と同じ銅精鉱を用いると共に、抑制剤の亜硫酸塩として二亜硫酸ナトリウムを用い、下記表２の試料５〜９に示すように、浮遊選鉱１回当たりの添加量を銅精鉱１トン当たり０.５ｋｇ、２.５ｋｇ、１０.０ｋｇとし、またスラリーのｐＨを７.０、９.５、１０.５とした以外は、上記実施例１と同様に３回の浮遊選鉱を繰り返し、浮鉱３として高銅品位精鉱を得た。
【００５１】
これらの浮遊選鉱の試料５〜９について、浮遊選鉱１における分離成績、３回の浮遊選鉱で得られた高銅品位精鉱の銅と黄鉄鉱の品位及び銅分配率を上記実施例１と同様に評価して、その結果を遊選鉱条件と共に、下記表２に併せて示した。尚、浮遊選鉱１における銅と黄鉄鉱の分離度は、上記数式１により評価した。
【００５２】
表２から分るように、二亜硫酸ナトリウムの添加量が０.５〜２.５ｋｇ／ｔで且つスラリーのｐＨが９.５〜１０.５である試料５〜７では、浮遊選鉱１における分離度は２９〜３２と上記実施例３の試料４よりも高くなり、二亜硫酸ナトリウムによる黄鉄鉱鉱物の分離効果が確かめられた。
【００５３】
しかし、二亜硫酸ナトリウムの添加量が０.５ｋｇ／ｔで且つスラリーのｐＨが７.０と低い試料８では、浮遊選鉱１における分離度は７と上記実施例３の試料４よりも大幅に低くなり、高銅品位精鉱（浮鉱３）中の銅分配率が７４.０％に低下した。また、二亜硫酸ナトリウムの添加量が１０.０ｋｇ／ｔで且つスラリーのｐＨが７.０と低い試料９では、浮遊選鉱１で浮鉱１への銅分配率が８１.７％にまで低下したため、浮遊選鉱２以降の操作を取り止めた。このように、スラリーのｐＨが８よりも低い場合には、抑制剤である亜硫酸塩による抑制効果が銅鉱物にも及び、銅の実収率が低下することが分る。
【００５４】
［比較例１］
上記実施例１と同じ銅精鉱を用い、起泡剤と捕収剤は上記実施例１と同じものを同量添加したが、抑制剤として亜硫酸ナトリウム及び二亜硫酸ナトリウムを添加せず、且つスラリーのｐＨを７.０、９.５、１０.５とした以外は、上記実施例１と同様に３回の浮遊選鉱を繰り返し、浮鉱３として高銅品位精鉱を得た。
【００５５】
この比較例１における浮遊選鉱を試料１０〜１２とし、浮遊選鉱１における分離成績、３回の浮遊選鉱で得られた高銅品位精鉱の銅と黄鉄鉱の品位及び銅分配率を上記実施例１と同様に評価して、その結果を浮遊選鉱条件と共に、下記表２に併せて示した。
【００５６】
表２から分るように、抑制剤の亜硫酸ナトリウム及び二亜硫酸ナトリウムを添加していない比較例の試料１０〜１２では、浮遊選鉱１における分離度は７〜９に過ぎず、上記実施例１〜４の各試料に比べて極端に低く、また高銅品位精鉱（浮鉱３）中の黄鉄鉱品位は上記実施例１〜４の各試料よりも高かった。
【００５７】
【表２】
2010229542.tif 000005
【図１】
2010229542.tif 000006